Procédé de fabrication d’une pièce composite, en particulier une pièce composite aéronautique, dans lequel le procédé comprend les étapes consistant à : chauffer un mélange d’une résine polymérisable et d’un durcisseur à une température de dissolution et/ou pendant une durée de dissolution suffisantes pour obtenir une dissolution complète du durcisseur, refroidir le mélange à une température de sécurisation de manière à empêcher au moins une réaction exothermique, injecter ultérieurement ou immédiatement le mélange dans un moule (12) comprenant une préforme fibreuse (10) à une température d’injection égale ou supérieure à la température de dissolution. Procédé selon la revendication précédente, dans lequel la durée de dissolution et/ou la température de dissolution sont choisies de manière à ce que le pourcentage de réticulation de la résine soit inférieur à 5%. Procédé selon l’une quelconque des revendications précédentes, dans lequel la température de dissolution est comprise entre 80 et 170 °C, de préférence entre 120 et 165°C. Procédé selon l’une quelconque des revendications précédentes, dans lequel la température d’injection est comprise entre 120 et 160°C. Procédé selon l’une quelconque des revendications précédentes, dans lequel l’étape a) de chauffage et l’étape b) de refroidissement se font avec un mélangeage du mélange. Procédé selon l’une quelconque des revendications précédentes, dans lequel la température de sécurisation est inférieure à 80°C. Procédé selon l’une quelconque des revendications précédentes, dans lequel le passage de la température de dissolution à la température de sécurisation se fait en moins de 1 min. Procédé selon l’une quelconque des revendications précédentes, dans lequel les étapes a), b) et/ou c) du procédé se font sous vide. Procédé selon l’une quelconque des revendications précédentes, dans lequel le procédé comprend une étape de stockage du mélange entre l’étape b) et l’étape c) à une température de stockage supérieure à 0°C, de préférence comprise entre 0 °C et 5°C. Installation (14) pour la mise en œuvre du procédé selon l’une quelconque des revendications précédentes, comprenant une zone de mélange (18) de la résine et du durcisseur, un dispositif (22) de dissolution du durcisseur pour réaliser les étapes a) et b) dudit procédé et un moule (12) de réception d’une préforme fibreuse (10) et d’injection de résine pour l’imprégnation de cette préforme (10) pour réaliser l’étape c) dudit procédé. Installation (14) selon la revendication précédente, dans laquelle le dispositif (22) de dissolution du durcisseur comprend une zone de chauffage (24) pour réaliser l’étape a) dudit procédé et une zone de refroidissement (26) pour réaliser l’étape b) dudit procédé. Installation (14) selon l’une quelconque des revendications 10 ou 11 comprenant un moyen (34) de pompage de manière à conduire le mélange de la zone de mélange (18) vers le dispositif (22) de dissolution du durcisseur. Installation (14) selon l’une quelconque des revendications 10 à 12 prises en combinaison avec la revendication 9, comprenant en outre une zone de stockage (15) pour réaliser l’étape de stockage, la zone de stockage (15) étant distincte de la zone de mélange (18), de la zone de chauffage (24), de la zone de refroidissement (26) et/ou du moule (12).